(57)【要約】  出発原料を水酸化リチウムとして、溶媒を用いずに、水酸化リチウム粒子の凝集や生成物の反応容器への付着を生じることなく、高純度の硫化リチウムを製造できる製造装置及び製造方法として、水酸化リチウム粉体と硫化水素ガスを接触させる反応容器と、前記反応容器の内部にある撹拌翼と、前記反応容器の内壁のうち、前記粉体と接している内壁の温度を保持する第一加熱装置と、前記反応容器の内壁のうち、前記粉体と接していない内壁の温度を保持する第二加熱装置と、を備える、硫化リチウム製造用装置及び溶媒不存在下において、反応容器１リットル（ｌ）に対して水酸化リチウムを０．１ｋｇ以上投入し、硫化水素の流量を、前記水酸化リチウム１ｋｇに対して５リットル（ｌ）／ｍｉｎ以下とし、前記水酸化リチウムを滞留させないように撹拌しながら、前記水酸化リチウムと前記硫化水素を反応させる、硫化リチウムの製造方法を提供する。
2016098351.tif 000002
【特許請求の範囲】
【請求項１】
水酸化リチウム粉体と硫化水素ガスを接触させる反応容器と、  前記反応容器の内部にある撹拌翼と、  前記反応容器の内壁のうち、前記粉体と接している内壁の温度を保持する第一加熱装置と、  前記反応容器の内壁のうち、前記粉体と接していない内壁の温度を保持する第二加熱装置と、  を備える、硫化リチウム製造用装置。
【請求項２】
前記反応容器の容量が０．１リットル（ｌ）以上１００キロリットル（ｋｌ）以下である、請求項１に記載の硫化リチウム製造用装置。
【請求項３】
前記撹拌翼が、前記反応容器の底面から１０ｃｍ以内の位置にある、請求項１又は２に記載の硫化リチウム製造用装置。
【請求項４】
前記反応容器の底面部が丸底状である、請求項１〜３のいずれかに記載の硫化リチウム製造用装置。
【請求項５】
前記撹拌翼が、アンカー翼、ファドラー翼、ヘリカル翼、マックスブレンド翼又はディスク型翼である、請求項１〜４のいずれかに記載の硫化リチウム製造用装置。
【請求項６】
溶媒不存在下において、  反応容器１リットル（ｌ）に対して水酸化リチウムを０．１ｋｇ以上投入し、  硫化水素の流量を、前記水酸化リチウム１ｋｇに対して５リットル（ｌ）／ｍｉｎ以下とし、  前記水酸化リチウムを滞留させないように撹拌しながら、前記水酸化リチウムと前記硫化水素を反応させる、硫化リチウムの製造方法。
【請求項７】
前記水酸化リチウムの粒径が０．１ｍｍ以上１．５ｍｍ以下である、請求項６に記載の硫化リチウムの製造方法。
【請求項８】
前記水酸化リチウムが無水物である、請求項６又は７に記載の硫化リチウムの製造方法。
【請求項９】
前記水酸化リチウムの水分量が１０ｗｔ％以下である、請求項６〜８のいずれかに記載の硫化リチウムの製造方法。
【請求項１０】
得られた硫化リチウム中の水酸化リチウムの量が０．２ｗｔ％以下である、請求項６〜９のいずれかに記載の硫化リチウムの製造方法。
【請求項１１】
得られた硫化リチウムの純度が９８．０ｗｔ％以上である、請求項６〜１０のいずれかに記載の硫化リチウムの製造方法。
【請求項１２】
前記反応の時間が１時間以上６０時間以下である、請求項６〜１１のいずれかに記載の硫化リチウムの製造方法。
【請求項１３】
前記反応において、水の発生が確認できなくなった後、さらに０．５時間以上１０時間以下前記反応を行う、請求項６〜１２のいずれかに記載の硫化リチウムの製造方法。
【請求項１４】
請求項６〜１３のいずれかの製造方法により得られる硫化リチウム。
【発明の詳細な説明】
【技術分野】
【０００１】  本発明は、硫化リチウム製造用装置及び硫化リチウムの製造方法に関する。
【背景技術】
【０００２】  硫化リチウムは、例えば、リチウムイオン二次電池で使用される電解質の一種である硫化物固体電解質の原料として用いられる。  従来、硫化リチウムの合成方法として、Ｌｉ２ＣＯ３又Ｌｉ２ＳＯ４に硫化水素を反応させる方法が開示されている（特許文献１〜３）。  また、ＬｉＯＨを原料とする硫化リチウムの合成方法として、溶媒又は水溶液を用いる方法や（特許文献４〜６）、溶媒を用いずに硫化水素と反応させる方法（特許文献７）が開示されている。
【先行技術文献】
【特許文献】
【０００３】
【特許文献１】特許第４９４８６５９号公報
【特許文献２】特開２０１３−０７５８１６号公報
【特許文献３】特開２０１３−２２７１８０号公報
【特許文献４】特開２０１０−１６３３５６号公報
【特許文献５】国際公開第２００５／０４００３９号パンフレット
【特許文献６】特開２０１１−０８４４３８号公報
【特許文献７】特開平９−２７８４２３号公報
【発明の概要】
【０００４】  特許文献１〜３に記載の方法は、反応に４００℃以上の高い温度が必要という欠点がある。特許文献４〜６に記載の方法は、反応槽の体積効率が低いという欠点や、溶媒や水を蒸留除去もしくは回収する工程が必要という欠点がある。また、特許文献７に記載の方法は、水酸化リチウム粒子同士の凝集や、生成物の反応装置壁面等への付着が生じやすいという欠点がある。
【０００５】  本発明の目的は、出発原料を水酸化リチウムとして、溶媒を用いずに、水酸化リチウム粒子の凝集や生成物の反応容器への付着を生じることなく、高純度の硫化リチウムを製造できる製造装置及び製造方法を提供することである。
【０００６】  本発明者が鋭意検討した結果、出発原料を水酸化リチウムとして、溶媒を用いずに硫化リチウムを製造する場合、水酸化リチウム粒子の凝集や生成物の反応容器への付着は、副生水によって粒子表面が溶融することで発生することを見出した。また、上記付着は、特に比較的多量の水酸化リチウムを原料とした際、即ちスケールアップした際に発生し易いことを見出した。  本発明によれば、以下の硫化リチウム製造用装置等が提供される。１．水酸化リチウム粉体と硫化水素ガスを接触させる反応容器と、前記反応容器の内部にある撹拌翼と、前記反応容器の内壁のうち、前記粉体と接している内壁の温度を保持する第一加熱装置と、前記反応容器の内壁のうち、前記粉体と接していない内壁の温度を保持する第二加熱装置と、を備える、硫化リチウム製造用装置。２．前記反応容器の容量が０．１リットル（ｌ）以上１００キロリットル（ｋｌ）以下である、１に記載の硫化リチウム製造用装置。３．前記撹拌翼が、前記反応容器の底面から１０ｃｍ以内の位置にある、１又は２に記載の硫化リチウム製造用装置。４．前記反応容器の底面部が丸底状である、１〜３のいずれかに記載の硫化リチウム製造用装置。５．前記撹拌翼が、アンカー翼、ファドラー翼、ヘリカル翼、マックスブレンド翼又はディスク型翼である、１〜４のいずれかに記載の硫化リチウム製造用装置。６．溶媒不存在下において、反応容器１リットル（ｌ）に対して水酸化リチウムを０．１ｋｇ以上投入し、硫化水素の流量を、前記水酸化リチウム１ｋｇに対して５リットル（ｌ）／ｍｉｎ以下とし、前記水酸化リチウムを滞留させないように撹拌しながら、前記水酸化リチウムと前記硫化水素を反応させる、硫化リチウムの製造方法。７．前記水酸化リチウムの粒径が０．１ｍｍ以上１．５ｍｍ以下である、６に記載の硫化リチウムの製造方法。８．前記水酸化リチウムが無水物である、６又は７に記載の硫化リチウムの製造方法。９．前記水酸化リチウムの水分量が１０ｗｔ％以下である、６〜８のいずれかに記載の硫化リチウムの製造方法。１０．得られた硫化リチウム中の水酸化リチウムの量が０．２ｗｔ％以下である、６〜９のいずれかに記載の硫化リチウムの製造方法。１１．得られた硫化リチウムの純度が９８．０ｗｔ％以上である、６〜１０のいずれかに記載の硫化リチウムの製造方法。１２．前記反応の時間が１時間以上６０時間以下である、６〜１１のいずれかに記載の硫化リチウムの製造方法。１３．前記反応において、水の発生が確認できなくなった後、さらに０．５時間以上１０時間以下前記反応を行う、６〜１２のいずれかに記載の硫化リチウムの製造方法。１４．６〜１３のいずれかの製造方法により得られる硫化リチウム。
【０００７】  また、本発明によれば、以下の硫化リチウムの製造方法が提供される。１．溶媒不存在下において、  水酸化リチウムと硫化水素とを、  １４０℃以上２３０℃以下で反応させる、  硫化リチウムの製造方法。２．前記反応温度が１４０℃以上２２０℃以下である１に記載の硫化リチウムの製造方法。３．前記水酸化リチウムの粒径が０．１ｍｍ以上１．５ｍｍ以下である１又は２に記載の硫化リチウムの製造方法。４．前記水酸化リチウムが無水物である１〜３のいずれかに記載の硫化リチウムの製造方法。５．前記水酸化リチウムの水分量が１０ｗｔ％以下である１〜４のいずれかに記載の硫化リチウムの製造方法。６．前記水酸化リチウムを撹拌しながら反応させる１〜５のいずれかに記載の硫化リチウムの製造方法。７．得られた硫化リチウム中の水酸化リチウムの量が０．２ｗｔ％以下である１〜６のいずれかに記載の硫化リチウムの製造方法。８．得られた硫化リチウムの純度が９８．０ｗｔ％以上である１〜７のいずれかに記載の硫化リチウムの製造方法。
【０００８】  本発明によれば、出発原料を水酸化リチウムとして、溶媒を用いずに、水酸化リチウム粒子の凝集や生成物の反応容器への付着を生じることなく、高純度の硫化リチウムを製造できる製造装置及び製造方法が提供できる。
【図面の簡単な説明】
【０００９】
【図１】本発明の一実施形態にかかる硫化リチウム製造用装置を説明するための概略図である。
【発明を実施するための形態】
【００１０】［硫化リチウム製造用装置］  本発明の硫化リチウム製造用装置は、水酸化リチウム粉体と硫化水素ガスを接触させる反応容器と、反応容器の内部にある撹拌翼と、を有する。そして、反応容器の内壁のうち、粉体と接している内壁の温度を保持する第一加熱装置と、反応容器の内壁のうち、粉体と接していない内壁の温度を保持する第二加熱装置と、を有することを特徴とする。なお、「粉体」は、主に原料である水酸化リチウム及び／又は生成物である硫化リチウムである。  図１は、本発明の一実施形態にかかる硫化リチウム製造用装置を説明するための概略図である。  図１において、硫化リチウム製造用装置１は、反応容器２、第一加熱装置２１、第二加熱装置２２、撹拌翼２３、硫化水素ボンベ３、排出用弁４０、凝集器４２、及び、窒素ボンベ９等を備えている。この硫化リチウム製造用装置１は、炭化水素系有機溶媒等の溶媒を使用せずに、水酸化リチウム粉体と硫化水素ガスとを反応させ、硫化リチウムを製造する。
【００１１】  反応容器２は、密閉型の容器であり、水酸化リチウムが封入される。なお、反応容器２は、加圧状態でも反応を行えるように、圧力容器としてもよい。  反応容器２はその底部付近に、第一加熱装置２１が取り付けられている。第一加熱装置２１は主に原料である水酸化リチウム粉体を加熱し、保温する目的で設置される。したがって、第一加熱装置２１は熱を粉体に効率よく伝導するため、反応容器２内において粉体と容器内壁が接している箇所（反応容器２内の粉体相と気相間の界面より下部）に設置する。具体的には、反応容器２の底面及びその周辺が好ましい。  また、反応容器２は、その胴部に上記第一加熱装置２１とは異なる第二加熱装置２２が取り付けられている。第二加熱装置２２は水酸化リチウム粉体や生成する硫化リチウム粉体を加熱するためではなく、主に反応容器２の内壁に水が凝縮することを防止するために設置される。したがって反応容器２内の粉体相と気相間の界面より上部に設置する。具体的には、反応容器２の中央部付近よりも上部や蓋部が好ましい。なお、本実施形態では反応容器２の胴部に加熱装置２２を設置しているが、これに限られず、反応容器２の蓋部に設置してもよく、胴部及び蓋部の両方に設置してもよい。
【００１２】  第一加熱装置２１及び第二加熱装置２２は、特に限定されるものではなく、反応容器２の内壁又は粉体を所定の温度に加熱し、保持できるものであればよい。例えば、電気ヒーター、オイルバス、水蒸気等の熱媒体を使用した加熱ジャケットが挙げられる。
【００１３】  反応容器２の大きさの下限は特に制限はないが、例えば、１００ミリリットル（ｍｌ）以上、３００ミリリットル（ｍｌ）以上である。また、反応容器の大きさの上限にも特に制限はないが、例えば１００キロリットル（ｋｌ）以下である。  本実施形態は、特に原料である水酸化リチウムを大量に用いる場合、例えば、０．１ｋｇ以上用いる場合に有効である。反応容器２が大きくなるに従い、容器の温度を均一に制御することが困難になる。例えば、反応容器２の上部付近の内壁の温度が低下し、水が凝縮する原因となる。本実施形態では、粉体を加熱するための第一加熱装置２１の他に、別途、反応容器２の内壁に水が凝縮することを防止する第二加熱装置２２を設置しているため、反応容器２が大きくなっても、水の凝縮を防止することができる。反応容器２の容量は、例えば、０．１リットル（ｌ）以上１００キロリットル（ｋｌ）以下が好ましく、特に、０．３リットル（ｌ）以上５０キロリットル（ｋｌ）以下が好ましい。
【００１４】  反応容器２には、その内部を撹拌する撹拌翼２３が取り付けられている。なお、本実施形態では、下段に撹拌翼を有する一軸の撹拌翼としてあるが、撹拌翼の形状や数量、及び撹拌軸の数量等は、特に限定されるものではない。  撹拌翼２３としては、一般的な翼を用いて行うことができる。具体的には、アンカー翼、ファドラー翼、ヘリカル翼、マックスブレンド翼、ディスク型翼、等の撹拌翼が挙げられる。
【００１５】  反応容器２は、蓋部に水酸化リチウムを供給する供給口２４が設けられ、底部に硫化リチウムを取り出す取り出し口２５が設けられている。  なお、反応容器２は、圧力センサ、温度センサ、界面計等を設置してもよい。
【００１６】  本実施形態では、反応容器２の内部に硫化水素を吹き込む吹込手段として、硫化水素ボンベ３を備えている。硫化水素ボンベ３は、弁３１及び配管等を介して反応容器２と接続されており、反応容器２の内部においては、上記配管と連通するパイプ３２と接続されている。このパイプ３２は、先端が反応容器２の下部に位置しており、水酸化リチウムの下方に硫化水素が吹き出る構成としてある。これにより、硫化水素が水酸化リチウムと接触する時間が増え、反応が終了するまでの時間を短縮することができる。
【００１７】  排出用弁４０は、一方が配管等を介して反応容器２の蓋部と接続されており、他方が配管４１等を介して凝縮器４２と接続されている。この排出用弁４０は、反応中に反応容器２の内部で反応により副生する水を反応容器２の外部へ排出する排出手段として機能する。
【００１８】  反応容器２の内部では、以下の反応式（１）及び反応式（２）の反応により、硫化リチウムが製造される。    ＬｉＯＨ＋Ｈ２Ｓ→ＬｉＳＨ＋Ｈ２Ｏ      （１）    ２ＬｉＳＨ→Ｌｉ２Ｓ＋Ｈ２Ｓ            （２）  したがって、上記の排出用弁４０からの排出物は、水及び硫化水素を含んでいる。  なお、排出用弁４０は、通常、圧力制御弁等であり、反応容器２の内部を所定の圧力に維持する。また、硫化リチウム製造用装置１は、必要に応じて、硫化水素の回収装置を設けてもよい。例えば、凝縮器４２で液化しなかった気体を回収装置で回収すればよい。
【００１９】  窒素ボンベ９は、弁９１及び配管等を介して反応容器２と接続されており、反応容器２の内部においては、上記配管と連通するパイプ３２と接続されている。この窒素ボンベ９は、反応の終了段階等において、不活性ガスとして窒素ガスを反応容器２の内部に供給する。
【００２０】  続いて、硫化リチウム製造用装置１の動作等について説明する。  硫化リチウム製造用装置１では、まず、弁９１及び排出用弁４０が開かれ、窒素ボンベ９から窒素ガスが注入され、反応容器２内部の空気等が排出され、その後、弁９１が閉じられる。  次に、供給口２４から所定量の水酸化リチウムを反応容器２に投入する。  製造効率の観点から、反応容器１リットル（ｌ）に対して水酸化リチウムを０．１ｋｇ以上投入することが好ましい。水酸化リチウムを０．２ｋｇ以上投入することがより好ましく、特に、０．３ｋｇ以上投入することが好ましい。水酸化リチウムの投入量の上限は特にないが、好ましくは反応容器1リットル（ｌ）に対して水酸化リチウム０．８ｋｇ以下である。  なお、水酸化リチウム粉体の嵩密度は通常０．７５ｇ／ｃｍ３程度から１．００ｇ／ｃｍ３程度である。したがって、反応容器1リットル（ｌ）に対する水酸化リチウムの投入量は、例えば、０．２リットル（ｌ）以上、０．３リットル（ｌ）以上又は０．４リットル（ｌ）以上である。また、上限は特にないが、粉末の飛散、撹拌効率低下防止という理由から、反応容器1リットル（ｌ）に対する水酸化リチウムの投入量は、０．８リットル（ｌ）以下が好ましい。
【００２１】  加熱装置２１、２２及び撹拌翼２３を作動し、水酸化リチウム及び反応容器内壁を所定の温度に加熱するとともに、水酸化リチウムを反応容器内で滞留しないように均一に混合する。
【００２２】  第二加熱装置２２によって、反応容器２の粉体が接触していない内壁の温度を１００℃以上に保持する。これにより、副生した水が内壁で凝縮することを防止できる。反応容器２の原料粉体等が接触していない内壁の温度の上限は特に限定しないが、例えば、１４０℃以下が好ましい。  第一加熱装置２１によって、反応容器２の水酸化リチウムを効率よく加熱することができる。加熱温度は１４０℃以上２３０℃以下が好ましい。  本実施形態では、２つの加熱装置２１及び２２を独立して設置しているため、水の凝縮防止を目的とする加熱と原料加熱を目的とする加熱を独立して制御できる。その結果、１つの加熱装置で加熱するよりも使用するエネルギーを低減できる。
【００２３】  撹拌速度は適宜調整すればよいが、例えば５０ｒｐｍ以上２０００ｒｐｍ以下、１００ｒｐｍ以上１０００ｒｐｍ以下である。撹拌により、水酸化リチウムが滞留することなく撹拌するためには、反応容器２の底部の形状を、隅が生じない形状、例えば、曲面状、丸底状とすることが好ましい。  また、撹拌翼はできるだけ反応容器２の底に近づけることが好ましい。撹拌翼と反応容器の底の距離は、例えば、１０ｃｍ以下、５ｃｍ以下、２ｃｍ以下、１ｃｍ以下である。
【００２４】  次に、弁３１が開かれ、硫化水素が反応容器２の内部に供給され、反応を開始する。反応容器２の内部では、上述した反応式（１）及び反応式（２）の反応が進行し、硫化リチウムが生成されるとともに、水及び硫化水素が発生する。  ここで、粉体及び反応容器２は、所定の温度に加熱されているので、発生した水は反応容器内部で凝縮せずに、気体の状態で硫化水素とともに反応容器２から排出される。この排出は、排出用弁４０及び配管４１等を介して行われ、反応容器２の内部の圧力は、排出用弁４０により所定の圧力に制御される。
【００２５】  硫化水素の吹き込み速度は、反応系の規模や反応条件等により適宜調整すればよい。本発明では、反応容器２内に比較的多量の水酸化リチウムを投入できるため、硫化水素の使用効率が向上する。その結果、硫化水素の流量を、投入した水酸化リチウム１ｋｇに対して５リットル（ｌ）／ｍｉｎ以下にすることができる。硫化水素の流量は、水酸化リチウム１ｋｇに対して４リットル（ｌ）／ｍｉｎ以下であることが好ましく、さらに３リットル（ｌ）／ｍｉｎ以下が好ましく、特に、２リットル（ｌ）／ｍｉｎ以下が好ましい。硫化水素の流量の下限は、例えば、０．１リットル（ｌ）／ｍｉｎである。
【００２６】  排出された水及び硫化水素は、凝縮器４２に供給され、気体の状態の水が液体の状態となる（凝縮される）。なお、気体の硫化水素は凝縮器４２において、ほぼ水に溶解する。  発生する水分量と反応時間との関係は、硫化水素の供給量をほぼ一定とすると、反応開始とともに、反応により生成される水によって水分量は増加し、その後、ほぼ一定の値で推移し、その後、原料である水酸化リチウムの減少によって減少する。  水分の発生が止まった後、加熱装置２１及び２２を停止し、弁９１を開き、反応容器２に窒素ガスを吹き込み、硫化水素を排出し、生成された硫化リチウムを取り出し口２５から取り出す。  本実施形態では、有機溶媒や水等の溶媒を用いずに反応を行うため、溶媒の蒸留除去や回収を行わずに、得られた硫化リチウムをそのまま用いることができる。
【００２７】  なお、上記実施形態では、縦型の反応容器を使用したが、本発明はこれに限定されない、例えば、ディスク型ドライヤーのような横型の装置も使用できる。ディスク型ドライヤーの場合、気体の排出口付近に粉体と接していない内壁の温度を保持する第二加熱装置を取り付けることが好ましい。
【００２８】［硫化リチウムの製造方法］  本発明の硫化リチウムの製造方法は、溶媒不存在下において、反応容器１リットルに対して水酸化リチウムを０．１ｋｇ以上投入し、硫化水素の流量を、水酸化リチウム１ｋｇに対して５リットル（ｌ）／ｍｉｎ以下とし、水酸化リチウムを滞留させないように撹拌しながら、水酸化リチウムと硫化水素を反応させることを特徴とする。  ここで、「溶媒不存在下において」とは、水酸化リチウムと硫化水素を溶媒中で反応させるのではなく、溶媒のない状態で反応させること、即ち、固体の水酸化リチウムに気体の硫化水素を直接接触させて反応させることを意味する。
【００２９】  本発明の製造方法は、例えば、上述した本発明の製造装置により実施できる。この製造装置では、反応容器の内壁に、硫化リチウムの製造時に副生した水が凝縮することを防止できる。その結果、水酸化リチウム粒子の凝集や生成物の反応容器への付着を防止することができるため、反応容器内に比較的多量の水酸化リチウムを投入しても、高純度な硫化リチウムを製造できる。
【００３０】  製造効率の観点から、反応容器１リットル（ｌ）に対して水酸化リチウムを０．２ｋｇ以上投入することが好ましく、特に、０．３ｋｇ以上投入することが好ましい。水酸化リチウムの投入量の上限は特にないが、好ましくは反応容器1リットル（ｌ）に対して水酸化リチウム０．８ｋｇ以下である。  なお、水酸化リチウム粉末の嵩密度は通常０．７５ｇ／ｃｍ３程度から１．００ｇ／ｃｍ３程度である。したがって、反応容器1リットル（ｌ）に対する水酸化リチウムの投入量は、例えば、０．２リットル（ｌ）以上、０．３リットル（ｌ）以上又は０．４リットル（ｌ）以上である。また、上限は特にないが、粉末の飛散、攪拌効率低下防止という理由から、反応容器1リットル（ｌ）に対する水酸化リチウムの投入量は、０．８リットル（ｌ）以下が好ましい。
【００３１】  本発明の製造方法では、反応容器内に比較的多量の水酸化リチウムを投入できるため、硫化水素の使用効率が向上する。その結果、硫化水素の流量を、投入した水酸化リチウム１ｋｇに対して５リットル（ｌ）／ｍｉｎ以下にすることができる。硫化水素の流量は、水酸化リチウム１ｋｇに対して４リットル（ｌ）／ｍｉｎ以下であることが好ましく、さらに３リットル（ｌ）／ｍｉｎ以下が好ましく、特に、２リットル（ｌ）／ｍｉｎ以下が好ましい。生産性の観点から、硫化水素の流量の下限は、例えば、０．１リットル（ｌ）／ｍｉｎ以上であることが好ましい。  以下、各原料や反応条件について述べる。
【００３２】［水酸化リチウム（ＬｉＯＨ）］  水酸化リチウムは、工業的に市販されているものをそのまま用いることができる。本発明においては、後述するように、事前に粉砕して微粒状にしたものを原料として用いる必要がない。したがって、水酸化リチウムの分級や粉砕等の微粒化工程を設ける必要はない。
【００３３】  上記のように水酸化リチウムの粒径は特に制限はない。例えば、０．１ｍｍ以上１．５ｍｍ以下の粒径範囲を有する工業品であってもよいし、１．５ｍｍ超（例えば１．６ｍｍ以上２．０ｍｍ以下）であってもよい。  粒径は、レーザー回折式粒度分布測定装置（例えば、Ｍａｌｖｅｒｎ  Ｉｎｓｔｒｕｍｅｎｔｓ  Ｌｔｄ製  マスターサイザー２０００）を用いて測定する。
【００３４】  水酸化リチウムは水和物でも無水物でもよいが、無水物が好ましい。水酸化リチウム中の不純物である水分量も特に制限はないが、好ましくは１０ｗｔ％以下であり、例えば８ｗｔ％以下、５ｗｔ％以下、３ｗｔ％以下である。水酸化リチウム中の水分量は、試料を２００℃にて２時間乾燥した際の重量減少量によって測定する。  本発明においては、原料である水酸化リチウムの乾燥工程は、設けてもよいし、設けなくてもよい。乾燥工程は、例えば不活性ガス下での乾燥が挙げられる。
【００３５】［硫化水素（Ｈ２Ｓ）］  硫化水素は、工業的に市販されているものをそのまま用いることができる。  硫化水素は、脱水してもよく、脱水しなくてもよい。得られた硫化リチウムに影響を与えるおそれがあるため、好ましくは水分量が５０ｐｐｍ以下、より好ましくは３０ｐｐｍ以下である。水分量の下限値は、特に限定されないが、通常０．１ｐｐｍ以上である。水分量は０ｐｐｍでもよい。
【００３６】［反応温度］  反応温度は１４０℃以上２３０℃以下が好ましい。より好ましくは１４０℃以上２２０℃以下であり、例えば、１５０℃以上２２０℃以下、１５０℃以上２１０℃以下、１６０℃以上２００℃以下である。
【００３７】  １４０℃以上２３０℃以下の範囲であれば、水酸化リチウム粒子同士の凝集が特に生じにくいため好ましい。このため、硫化水素ガスを水酸化リチウム粒子内部まで拡散させることができ、反応を十分に進行することができることから、残留水酸化リチウム量が低減された高純度の硫化リチウムが得られる。また、付着等の発生を抑制できる。  さらに、上述したように、硫化水素ガスを水酸化リチウム粒子内部まで十分に拡散させることができるため、原料の水酸化リチウムを予め粉砕・分級等して微粒化する必要がなく、工業的に市販されている水酸化リチウムをそのまま用いることができる。
【００３８】  また、上記の温度範囲であれば、腐食性も小さくなることから、反応装置の材質の制限が少なくなる。例えば、４００℃以上の反応温度の場合、ステンレス製反応装置は硫化水素により腐食してしまう恐れがある。  また、反応温度を２３０℃以下とすることにより、各種ゴムの耐熱温度の範囲内となり、軸封の設計が容易となるという利点がある。さらに、反応温度を２３０℃以下とすることにより、熱媒油での加熱が可能であるという利点がある。
【００３９】［反応］  反応は、通常、大気の流入がない反応容器の中で行う。反応容器の大きさの下限は特に制限はないが、例えば１００ミリリットル（ｍｌ）以上、３００ミリリットル（ｍｌ）以上である。反応容器の大きさの上限にも特に制限はないが、例えば１００キロリットル（ｋｌ）以下である。  本発明は、特に原料である水酸化リチウムを大量に用いる場合、例えば、０．１ｋｇ以上用いる場合に有効である。  反応は、連続式及びバッチ式のいずれにおいても可能である。
【００４０】  本発明の製造方法では、水酸化リチウムを滞留させないように撹拌しながら、水酸化リチウムと硫化水素を反応させる。具体的には、上述した本発明の本発明の製造装置を使用することができる。また、他の装置としては、反応温度範囲で適用可能で、水酸化リチウムを滞留させないように撹拌できる装置であって、ガスを供給ないし排出できる装置であれば、いずれの形式のものを用いてもよい。例えば、反応熱を補うため、高温の硫化水素リッチガスで直接加熱する反応装置（直接加熱式）、又は熱媒で間接的に加熱する反応装置（間接加熱式）を用いることが好ましい。具体的には、直接加熱式の場合は、流動層反応器、ロータリーキルンが好ましい。間接加熱式の場合は、伝熱面積の大きなディスク型ドライヤーが好ましい。ディスク型ドライヤーのディスク構造は、熱伝達速度と撹拌及び搖動効果を高めるように中空でシャフトに対して傾斜した配置のものがよい。ディスクを回転させることにより、シャフト・ケーシングへ付着した原料を自動的に掻きとるセルフクリーニング効果を示すことができる。  ディスク型ドライヤーのより具体的な例として、株式会社栗本鐡工所製ＣＤドライヤー、月島機械株式会社製インクラインドディスクドライヤー、ホソカワミクロン株式会社製ミクロンサーモプロセッサ等が挙げられる。
【００４１】  本発明の製造方法において、水酸化リチウムが投入された反応容器等に硫化水素ガスを吹き込み、水酸化リチウムと硫化水素を反応させる。硫化水素の吹き込み方法は特に制限されない。
【００４２】  撹拌は、例えば、一般的な翼を用いて行うことができる。具体的には、アンカー翼、ファドラー翼、ヘリカル翼、マックスブレンド翼、ディスク型翼等の撹拌翼が挙げられる。撹拌速度は適宜調整すればよいが、例えば５０ｒｐｍ以上２０００ｒｐｍ以下、１００ｒｐｍ以上１０００ｒｐｍ以下である。
【００４３】  水酸化リチウムと硫化水素の反応により水が副生する。副生した水は、反応系から蒸発した水蒸気をコンデンサー等で凝縮することで系外に除去できる。ここで、反応容器の内壁全体を１００℃以上に保持することにより、反応容器の内壁に副生した水が凝集することを防止できる。反応容器のうち水酸化リチウムと接触している部分が１４０℃以上２３０℃以下であり、反応容器のうち水酸化リチウムと接触していない部分が１００℃以上１４０℃以下となることが好ましい。  反応が進行し、反応系から原料である水酸化リチウムが消失すると、反応による水の発生が止まる。反応系の水が蒸発し、乾燥状態となるまで硫化水素の吹き込みを続けることが好ましい。水分が完全に留去される前に硫化水素の吹き込みを止めると、硫化リチウムの加水分解が進行するおそれがある。  また、乾燥状態となった後も一定時間硫化水素の吹き込みを続けることにより、後述する得られる硫化リチウム中のＬｉＯＨ量を減らすことができる。吹込みを続ける時間としては、好ましくは０．５時間以上１０時間以下であり、さらに好ましくは１時間以上４時間以下であり、例えば２時間以上３時間以下である。このとき、硫化水素の流量は、乾燥状態となる前と同じ流量でもよいし、乾燥状態となる前よりも少ない流量でもよい。
【００４４】  その後、硫化水素の吹込みを止め、硫化リチウムを回収する。本発明においては溶媒を用いずに反応を行うため、溶媒の蒸留除去や回収を行わずに、得られた硫化リチウムをそのまま用いることができる。
【００４５】  反応時間（硫化水素の吹込みを開始した時から吹込みを止めた時までの時間）は、通常、１時間〜６０時間、例えば２時間〜３０時間、６時間〜２０時間である。
【００４６】［硫化リチウム（Ｌｉ２Ｓ）］  本発明によれば、反応を十分に進行することができるため、原料である水酸化リチウム量が低減された高純度の硫化リチウムが得られる。本発明によれば、得られた硫化リチウムの純度を９８．０ｗｔ％以上、例えば９８．２ｗｔ％以上とすることができる。  また、得られた硫化リチウム中の水酸化リチウムの量を０．４ｗｔ％以下、例えば０．２ｗｔ％以下、例えば０．１ｗｔ％以下とすることができる。  硫化リチウムの純度、水酸化リチウムの量は、電位差滴定法により測定する。
【００４７】  得られる硫化リチウムのＢＥＴ法（気体吸着法）で測定した比表面積は、例えば、１．０ｍ２／ｇ以上、１．２ｍ２／ｇ以上、１．５ｍ２／ｇ以上である。ＢＥＴ法は窒素ガスを用いてもよく（窒素法）、クリプトンガスを用いてもよい（クリプトン法）。なお、比表面積が小さい場合は、通常クリプトン法により測定する。例えばＡＵＴＯＳＯＲＢ６（シスメックス株式会社製）で測定できる。
【００４８】  得られる硫化リチウムの細孔容積は、例えば、０．００２ｍｌ／ｇ以上である。細孔容積は比表面積と同じ装置で測定でき、相対圧Ｐ／Ｐ０が０．９９以上の測定点から、０．９９に内挿して求めたものを使用できる。装置の測定下限は０．００１ｍｌ／ｇである。硫化リチウムの細孔容積は、好ましくは０．００３ｍｌ／ｇ以上である。
【００４９】  本発明の方法により得られた硫化リチウムを用いて、リチウムイオン二次電池等に用いられる硫化物系固体電解質を製造できる。硫化物系固体電解質は、全固体リチウムイオン二次電池の固体電解質層や、正極や負極合材に混合する固体電解質等としても使用できる。例えば、正極と、負極と、正極及び負極の間に固体電解質からなる層を形成することで、全固体リチウムイオン二次電池となる。
【実施例】
【００５０】実施例１  アンカー撹拌翼を装備した５００ミリリットル（ｍｌ）セパラブルフラスコに、不活性ガス下で乾燥した水酸化リチウム無水物（本荘ケミカル株式会社製、粒径範囲：０．１ｍｍ以上１．５ｍｍ以下、水分量：１ｗｔ％以下）を２００ｇ仕込んだ。２００ｒｐｍで撹拌しながら、窒素気流下にて昇温し、オイルバスを用いて内部温度（粉体）を２００℃に保持した。同時に、セパラブルフラスコ上部をリボンヒーターで１００℃に保持した。窒素ガスを硫化水素ガス（住友精化株式会社製）に切り替え、５００ミリリットル（ｍｌ）／ｍｉｎの流量にし、アンカー翼で撹拌しながら水酸化リチウム無水物と硫化水素との反応を行った。  なお、水酸化リチウム無水物の粒径範囲と水分量は、それぞれ上述の方法により測定した。【００５１】  反応によって発生した水分はコンデンサーにより凝縮して回収した。反応を６時間行った時点で水が１４４ミリリットル（ｍｌ）回収された。さらに硫化水素を５００ミリリットル（ｍｌ）／ｍｉｎのまま保持して３時間反応を継続したが、水の発生は見られなかった。また、生成物のセパラブルフラスコ等への付着等は見られなかった。  続いて、温度を２００℃に保持した状態で、硫化水素ガスを窒素ガスに切り替え、２０分窒素ガスを通気し、フラスコ内の硫化水素ガスを窒素ガスに置換した。窒素ガスを流通した状態で内温を下げ、生成物粉体を回収した。【００５２】  回収した生成物について、Ｌｉ２Ｓの純度測定、Ｌｉ２Ｓ中のＬｉＯＨ量の測定、及びＸＲＤ測定を行った。Ｌｉ２Ｓの純度測定及びＬｉ２Ｓ中のＬｉＯＨ量の測定は電位差滴定により算出した。結果を表１に示す。また、ＸＲＤ測定の結果、Ｌｉ２Ｓに対応するピークパターンが確認できた。  なお、ＬｉＯＨ量の「検出限界」は０．１ｗｔ％である。【００５３】実施例２  実施例１において、硫化水素ガスの流量を５００ミリリットル（ｍｌ）／ｍｉｎから２００ミリリットル（ｍｌ）／ｍｉｎに変更し、全反応時間を１６時間に変更した以外は、実施例１と同様にして硫化リチウムを製造した。１４時間後に水は１４０ミリリットル（ｍｌ）回収された。その後２時間は水の留出は見られなかった。また、生成物のセパラブルフラスコ等への付着等は見られなかった。生成物を回収して、実施例１と同様にして評価を行った。結果を表１に示す。また、ＸＲＤ測定の結果、Ｌｉ２Ｓに対応するピークパターンが確認できた。【００５４】実施例３  実施例１において、反応温度を１６０℃に変更し、反応時間を２０時間に変更した以外は、実施例１と同様にして硫化リチウムを製造した。１４時間後に水が１４０ミリリットル（ｍｌ）回収された。その後、６時間は水の留出は見られなかった。また、生成物のセパラブルフラスコ等への付着等は殆ど見られなかった。  生成物を回収して、実施例１と同様にして評価を行った。結果を表１に示す。また、ＸＲＤ測定の結果、Ｌｉ２Ｓに対応するピークパターンが確認できた。【００５５】
【表１】
2016098351.tif 000003
【００５６】実施例４  実施例１において、反応温度を２２０℃に変更し、反応時間を８時間に変更した以外は、実施例１と同様にして硫化リチウムを製造した。５時間後に水が１４６ミリリットル（ｍｌ）回収された。その後、３時間は水の留出は見られなかった。また、生成物のセパラブルフラスコ等への付着等は殆ど見られなかった。  生成物を回収して、実施例１と同様にして評価を行った。結果を表２に示す。また、ＸＲＤ測定の結果、Ｌｉ２Ｓに対応するピークパターンが確認できた。【００５７】実施例５  実施例１において、反応温度を１８０℃に変更し、反応時間を１１時間に変更した以外は、実施例１と同様にして硫化リチウムを製造した。７時間後に水が１４３ミリリットル（ｍｌ）回収された。その後、４時間は水の留出は見られなかった。また、生成物のセパラブルフラスコ等への付着等は殆ど見られなかった。  生成物を回収して、実施例１と同様にして評価を行った。結果を表２に示す。また、ＸＲＤ測定の結果、Ｌｉ２Ｓに対応するピークパターンが確認できた。【００５８】実施例６  実施例１において、反応温度を１４０℃に変更し、反応時間を２０時間に変更した以外は、実施例１と同様にして硫化リチウムを製造した。１８時間後に水が１４０ミリリットル（ｍｌ）回収された。その後、２時間は水の留出は見られなかった。また、生成物のセパラブルフラスコ等への付着等は殆ど見られなかった。  生成物を回収して、実施例１と同様にして評価を行った。結果を表２に示す。また、ＸＲＤ測定の結果、Ｌｉ２Ｓに対応するピークパターンが確認できた。【００５９】  実施例６のＬｉＯＨ量が検出限界以下とならなかった点については、実施例１〜５と比べて反応温度が低いために反応速度が遅くなったこと及び、水の留出が見られなくなってからの反応が完結するまでの時間即ち、検出限界以下となるまでの時間が２時間で短かったことが原因と考えられる。【００６０】
【表２】
2016098351.tif 000004
【産業上の利用可能性】
【００６１】  本発明の硫化リチウム用製造装置は、高純度な硫化リチウムを製造する装置として好適に使用できる。  本発明の製造方法により得られた硫化リチウムは、リチウムイオン二次電池等に用いられる硫化物系固体電解質の原料として用いることができる。【００６２】  上記に本発明の実施形態及び／又は実施例を幾つか詳細に説明したが、当業者は、本発明の新規な教示及び効果から実質的に離れることなく、これら例示である実施形態及び／又は実施例に多くの変更を加えることが容易である。したがって、これらの多くの変更は本発明の範囲に含まれる。  本願のパリ優先の基礎となる日本出願明細書の内容を全てここに援用する。
【図１】
2016098351.tif 000005
【国際調査報告】
2016098351.tif 000006
2016098351.tif 000007
2016098351.tif 000008
2016098351.tif 000009